(57)【特許請求の範囲】
【請求項１】
（Ａ）下記式（１）の構造単位を主構造単位とし、平均重合度が５０以上のジオルガノポリシロキサン：１００重量部
【化１】
0003821214.tif 000011
（式中、Ｒ1は炭素数１〜２０の非置換又は置換のアルキル基又はアリール基、Ｒ2はＲ1、アルケニル基、アルコキシ基、アルコキシアルコキシ基、水酸基又はエポキシ基であり、Ｒ1、Ｒ2の各々は、同一であっても異なっていてもよく、Ｏは隣接する構造単位と共有されてシロキサン結合を形成しているものとする。）（Ｂ）下記式（２）で示される構造単位（Ｍ単位）及び下記式（３）で示される構造単位（Ｑ単位）を主構造単位とするオルガノポリシロキサン：１０〜２００重量部
（Ｒ1−）n（Ｒ2−）3-nＳｉ−Ｏ−                          …（２）
【化２】
0003821214.tif 000012
（式中、Ｒ1とＲ2は上記と同じ、ｎは１〜３の整数であり、Ｏは隣接する構造単位と共有されてシロキサン結合を形成しているものとする。）
（Ｃ）無機粉末隠蔽剤：（Ａ）成分及び（Ｂ）成分の合計１００重量部に対して１０〜５００重量部
（Ｄ）硬化触媒：（Ａ）成分及び（Ｂ）成分を硬化させる有効量
を含有することを特徴とする隠蔽性コーティング用シリコーン組成物。
【請求項２】
（Ａ）成分が１分子中にケイ素原子に結合したアルケニル基を少なくとも２個含有するジオルガノポリシロキサンであり、（Ｄ）成分が白金族金属系触媒であるとともに、（Ａ）成分又は（Ｂ）成分と架橋する成分として、１分子中にケイ素原子に結合した水素原子（ＳｉＨ基）を少なくとも３個有するオルガノハイドロジェンポリシロキサンを含有する請求項１記載の隠蔽性コーティング用シリコーン組成物。
【請求項３】
（Ｄ）成分のオルガノハイドロジェンポリシロキサンの配合量が、（Ａ）成分及び（Ｂ）成分のアルケニル基の合計モル数に対してケイ素原子に結合した水素原子（ＳｉＨ基）のモル数が１〜１０倍となる量である請求項２記載の隠蔽性コーティング用シリコーン組成物。
【請求項４】
（Ａ）成分のジオルガノポリシロキサンが１分子中にケイ素原子に結合した水酸基を（Ａ）成分１００ｇ当たり０．０００１〜０．０５モル含有するものであり、かつ（Ｄ）成分の硬化触媒が酸、塩基又は有機金属化合物の縮合反応用硬化触媒である請求項１記載の隠蔽性コーティング用シリコーン組成物。
【請求項５】
（Ｄ）成分の硬化触媒の配合量が（Ａ）成分と（Ｂ）成分の合計１００重量部に対して０．１〜５重量部である請求項４記載の隠蔽性コーティング用シリコーン組成物。
【請求項６】
（Ｆ）請求項１記載の（Ａ）成分と（Ｂ）成分とを予め塩基性触媒の存在下で反応させることにより得られた反応生成物
（Ｃ）無機粉末隠蔽剤：（Ａ）成分及び（Ｂ）成分の合計１００重量部に対して１０〜５００重量部
を含有することを特徴とする隠蔽性コーティング用シリコーン組成物。
【請求項７】
（Ｆ）成分が（Ａ）成分として分子鎖両末端が水酸基で封鎖されたものと（Ｂ）成分としてＭ単位及びＱ単位からなるＭＱレジンとに、塩基性触媒を（Ａ）成分及び（Ｂ）成分の合計１００重量部に対して０．０００１〜５重量部添加し反応させることにより得られた反応生成物である請求項６記載の隠蔽性コーティング用シリコーン組成物。
【請求項８】
（Ｄ）成分の硬化触媒が有機過酸化物であり、かつその配合量が（Ａ）成分と（Ｂ）成分の合計１００重量部に対して１〜５重量部である請求項１記載の隠蔽性コーティング用シリコーン組成物。
【請求項９】
（Ｅ）成分として有機溶剤を（Ａ）成分のジオルガノポリシロキサン１００重量部に対して０〜５，０００重量部含有する請求項１乃至８のいずれか１項記載の隠蔽性コーティング用シリコーン組成物。
【発明の詳細な説明】
【０００１】
【発明の属する技術分野】
本発明は、簡易くじ等に使用されるスクラッチシート等の隠蔽層の形成に適したコーティング用シリコーン組成物に関する。
【０００２】
【従来の技術及び発明が解決しようとする課題】
下に書かれているものを隠し、かつ擦る等により容易に取り除き可能な隠蔽層を備えたものとしては、従来より簡易くじ等に使用されるスクラッチシート等を挙げることができる（実公平２−３８９７号公報、特開平２−２９７４８２号公報）。
【０００３】
このスクラッチシートは、紙やカード等を基材とした印刷物の表面の一部に隠蔽層が形成され、下に書かれているものが隠される構成であり、この隠蔽層を爪や硬貨等で擦ったり、又は隠蔽層に接着テープを貼り付けて引き剥がしたりすることによって、簡単に取り除くことができる。
【０００４】
該隠蔽層には、従来から無機粉末隠蔽剤（アルミニウム微粉末、黄銅微粉末、銅微粉末やそれらの酸化微粉末等）、合成樹脂ビヒクル（アクリル樹脂、ポリエステル樹脂等）、これらを溶解させる有機溶剤等を含有する組成物が利用されてきた。
【０００５】
これらの組成物は隠蔽情報が印刷された基材上に、印刷等の方法により塗布し隠蔽層を形成するが、従来からビヒクルとして利用されてきた合成樹脂の硬化性は低いため、溶剤を揮発させるための乾燥程度の熱を与えただけの硬化が不十分な状態でも、ある程度のバインダー性能が得られるように硬い樹脂が用いられている。この場合、十分に硬化させるにはより多くのエネルギーと時間が必要であり、これは製造工程上望ましいことではないため、硬化性の優れたビヒクルが求められている。
【０００６】
現状では硬いビヒクルを使用せざるを得ないが、硬い隠蔽層は紙やフィルム等変形し易い基材に対して密着性が悪く、満足できる仮接着性を得られない場合が多い。そのため、基材と隠蔽層の間に仮接着力を向上させる目的でコーティング層を設けるのが一般的であるが、製造に際しては、隠蔽層と合わせて２コートが必要となり、手間のかかる作業となっている。
【０００７】
更に、仮接着力を向上させるコーティング層は、隠蔽層と密着性の良い材料が選ばれるため、擦り取る際のスクラッチ性が低下し、隠蔽層として必要な機能が損なわれてしまう場合もある。その対策として、隠蔽層用の組成物中にシリコーン系離型剤を添加する方法が通常採用されているが、添加量が少ないと十分なスクラッチ性が得られず、多すぎれば仮接着力を低下させてしまうため、配合量の調整が難しく、また、コストアップになるという欠点もあった。
【０００８】
本発明は、上記の問題に鑑みなされたものであり、硬化性に優れ、紙、合成紙、プラスチックフィルム等の種々の基材に対して、コーティング層や離型剤を用いなくても優れた仮接着性及びスクラッチ性を示す隠蔽性コーティング用シリコーン組成物を提供することを目的とする。
【０００９】
【課題を解決するための手段及び発明の実施の形態】
本発明者は、上記目的を達成するため鋭意検討を重ねた結果、特定構造の（Ａ）ジオルガノポリシロキサン及び（Ｂ）オルガノポリシロキサン、（Ｃ）無機粉末隠蔽剤、及び（Ｄ）硬化触媒を含有するシリコーン組成物、又は上記（Ａ）成分と（Ｂ）成分とを予め塩基性触媒存在下で反応させたもの及び上記（Ｃ）成分を含有するシリコーン組成物が、硬化に必要な時間を従来よりも短縮でき、工程合理化が可能であること、隠蔽層が擦り取られるまでの間に必要な基材との仮接着性や、擦り取られるのに適したスクラッチ性（柔軟性、脆弱性）を隠蔽層自体が有していること、更には仮接着性とスクラッチ性を得る機構が異なっていることから、コーティング層を設けたり、離型剤を配合したりせずに、紙、合成紙、プラスチックフィルム等の種々の基材に対する仮接着性とスクラッチ性を高い水準で両立できることを知見し、本発明をなすに至った。
【００１０】
従って、本発明は、（Ａ）下記式（１）の構造単位を主構造単位とし、平均重合度が５０以上のジオルガノポリシロキサン：１００重量部
【化３】
0003821214.tif 000002
（式中、Ｒ1は炭素数１〜２０の非置換又は置換のアルキル基又はアリール基、Ｒ2はＲ1、アルケニル基、アルコキシ基、アルコキシアルコキシ基、水酸基又はエポキシ基であり、Ｒ1、Ｒ2の各々は、同一であっても異なっていてもよく、Ｏは隣接する構造単位と共有されてシロキサン結合を形成しているものとする。）（Ｂ）下記式（２）で示される構造単位（Ｍ単位）及び下記式（３）で示される構造単位（Ｑ単位）を主構造単位とするオルガノポリシロキサン：１０〜２００重量部
（Ｒ1−）n（Ｒ2−）3-nＳｉ−Ｏ−                          …（２）
【化４】
0003821214.tif 000003
（式中、Ｒ1とＲ2は上記と同じ、ｎは１〜３の整数であり、Ｏは隣接する構造単位と共有されてシロキサン結合を形成しているものとする。）
（Ｃ）無機粉末隠蔽剤：（Ａ）成分及び（Ｂ）成分の合計１００重量部に対して１０〜５００重量部
（Ｄ）硬化触媒：（Ａ）成分及び（Ｂ）成分を硬化させる有効量
を含有することを特徴とする隠蔽性コーティング用シリコーン組成物を提供する。
【００１１】
また、本発明は、（Ｆ）請求項１記載の（Ａ）成分と（Ｂ）成分とを予め塩基性触媒の存在下で反応させることにより得られた反応生成物
（Ｃ）無機粉末隠蔽剤：（Ａ）成分及び（Ｂ）成分の合計１００重量部に対して１０〜５００重量部
を含有することを特徴とする隠蔽性コーティング用シリコーン組成物を提供する。
【００１２】
以下、本発明につき更に詳しく説明する。
本発明の（Ａ）成分であるジオルガノポリシロキサンは、下記式（１）
【００１３】
【化５】
0003821214.tif 000004
で示される２官能性の構造単位（Ｄ単位）を主構造単位とするものである。
【００１４】
上記式（１）及び（２）中、Ｒ1は炭素数１〜２０、好ましくは炭素数１〜１２の非置換又は置換のアルキル基又はアリール基であり、例えばメチル基、エチル基、プロピル基、ブチル基等のアルキル基、シクロヘキシル基等のシクロアルキル基、フェニル基、トリル基等のアリール基、或いはこれらの基の水素原子の一部又は全部をハロゲン原子、シアノ基等で置換したクロロメチル基、トリフルオロプロピル基、シアノエチル基等が挙げられ、互いに同一であっても異なっていてもよいがメチル基、フェニル基が工業的に好ましい。
【００１５】
また、Ｒ2はＲ1、ビニル基、アリル基、プロペニル基等の好ましくは炭素数２〜８のアルケニル基、メトキシ基、エトキシ基、プロポキシ基、メトキシエトキシ基等の炭素数１〜８のアルコキシ基、炭素数２〜１０のアルコシキアルコキシ基、水酸基又はエポキシ基から選択され、互いに同一であっても異なっていてもよいが、メチル基、フェニル基、ビニル基が工業的に好ましい。
【００１６】
また、上記式中のＯ（酸素原子）は、隣接する構造単位と共有されてシロキサン結合を形成しており、構造の末端が水酸基、又は下記式（２）
（Ｒ1−）n（Ｒ2−）3-nＳｉ−Ｏ−                          …（２）
（式中、Ｒ1、Ｒ2は上記と同じであるが、Ｒ1としてはメチル基、フェニル基、Ｒ2としてはメチル基、フェニル基、ビニル基が好ましい。また、ｎは１〜３の整数である。）
で示される単官能性の構造単位により酸素原子を共有して封鎖されていることが好ましい。
【００１７】
本発明のジオルガノポリシロキサンは、基本的には直鎖状の構造であるものが好ましいが、下記式（４）で示される３官能性（Ｔ単位）の構造単位、又は下記式（３）で示される４官能性（Ｑ単位）の構造単位を部分的に含む分岐状の構造を有したものでもよく、この場合、一分子を構成する構造単位中の３官能性及び４官能性の構造単位の含有量が５モル％以下であることが好ましい。５モル％以下であれば、本発明の組成物の性能を損なうことなく、硬化性を向上させたり組成物の粘度を低下させたりする効果が期待できる。
【００１８】
【化６】
0003821214.tif 000005
（式中、Ｒ2は前記と同じであるが、メチル基、フェニル基、ビニル基が工業的に好ましい。）
【００１９】
なお、このジオルガノポリシロキサンの平均重合度は５０以上、好ましくは１００以上である。重合度が５０未満では仮接着力が低下する。重合度の上限は組成物の用途等により適宜選定されるが、本発明の効果を十分発揮させるためには好ましくは５０，０００以下、更に好ましくは２０，０００以下である。
【００２０】
本発明の組成物は、従来公知の方法で硬化でき、付加反応、縮合反応、ラジカル反応等を利用して硬化させることが好ましいが、利用する反応によっては、（Ａ）成分のジオルガノポリシロキサンが特定の官能基を有していることが好ましい。
【００２１】
付加反応を用いる場合には、（Ａ）成分のジオルガノポリシロキサン１分子中に少なくとも２個のアルケニル基を有していることが好ましく、このアルケニル基の含有量は（Ａ）成分１００ｇ当たり０．００１〜０．１モル、特に０．００２〜０．０７モルであることが望ましい。
【００２２】
また、縮合反応を用いる場合には、（Ａ）成分１００ｇ当たり水酸基を０．０００１〜０．０５モル、特に０．０００２〜０．０１モル含有していることが望ましく、とりわけ両末端が水酸基で封鎖されたα，ω−ジヒドロキシオルガノポリシロキサンが好ましい。
一方、ラジカル反応を用いる場合には、特定の官能基を有している必要はないが、硬化に用いる触媒によっては、ビニル基を有するものが、良好な硬化性を得ることができるため好適である。
【００２３】
本発明の（Ｂ）成分であるオルガノポリシロキサンは、主に下記式（２）（Ｍ単位）及び（３）（Ｑ単位）
（Ｒ1−）n（Ｒ2−）3-nＳｉ−Ｏ−                          …（２）
（式中、Ｒ1、Ｒ2は上記と同じであるが、Ｒ1としてはメチル基、フェニル基、Ｒ2としてはメチル基、フェニル基、ビニル基が好ましい。また、ｎは１〜３の整数である。）
【００２４】
【化７】
0003821214.tif 000006
で示される構造単位を主構造単位とするオルガノポリシロキサンである。
【００２５】
上記式（３）中のＯ（酸素原子）は、隣接する構造単位と共有されてシロキサン結合を形成しており、３次元架橋構造を骨格構造とし、構造の末端が、主に上記式（２）で示される単官能性の構造単位により酸素原子を共有して封鎖されているものであり、これら構造単位を有することが優れたスクラッチ性と仮接着性を得るのに必要である。
【００２６】
特に、本発明で好ましく使用できる最も単純な構造であるオルガノポリシロキサンとしては、上記式（２）及び（３）で示される構造単位のみで構成されるものであり、一般にＭＱレジンとして知られている。
【００２７】
ＭＱレジンにはＭ／Ｑモル比、置換基、官能基の異なる各種のＭＱレジンが存在し、シリコーン粘着剤用原料としても知られているが、Ｍ／Ｑモル比が０．５〜１．５であるものが使用に適している。Ｍ／Ｑモル比が０．５未満では組成物としての相溶性が悪くなる恐れがあり、１．５を超えるとスクラッチ性が悪くなる恐れがある。なお、ＭＱレジンはシリコーン粘着剤用途に限定されるものではない。
【００２８】
本発明のオルガノポリシロキサンは、基本的には上記式（２）及び（３）で示される構造単位のみで構成されていることが好ましいが、前記式（１）又は（４）で示される構造単位を部分的に含むものでもよく、この場合、一分子を構成する構造単位中の上記式（１）及び（４）で示される構造単位の含有量は、本発明の組成物の効果が損なわれない程度であり、概ね３０モル％以下、特に２０モル％以下であることが好ましい。
【００２９】
この、オルガノポリシロキサンは、前述の（Ａ）成分の場合と同様に、利用する反応によっては、特定の官能基を有していることが好ましいが、付加反応を利用する場合において、アルケニル基は必ずしも必要ではない。
【００３０】
（Ｂ）成分の配合量は（Ａ）成分１００重量部に対して１０〜２００重量部、好ましくは２０〜１８０重量部、更に好ましくは２０〜１５０重量部である。１０重量部未満では隠蔽層の仮接着性が不足し、２００重量部を超えると隠蔽層が硬くなりひびが発生しやすくなる。
【００３１】
本発明の（Ｃ）成分である無機粉末隠蔽剤としては、従来から使用されてきた材料が使用できる。例えば、アルミニウム粉末、黄銅粉末、銅粉末等の金属粉末や、それらの酸化物の微粉末等、酸化チタン、カーボンブラック等の無機顔料等が使用可能であり、これらの内ではアルミニウム粉末の隠蔽性が良好であり好適に使用可能である。
【００３２】
この無機粉末隠蔽剤の配合量は、（Ａ）成分及び（Ｂ）成分の合計１００重量部に対して１０〜５００重量部、好ましくは２０〜４００重量部、更に好ましくは３０〜４００重量部である。１０重量部未満では隠蔽性が不足し、５００重量部を超えると隠蔽層の仮接着性が悪くなる。
【００３３】
本発明の（Ｄ）成分である硬化触媒は、付加反応、縮合反応、ラジカル反応等による硬化反応に用いるものであり、一般に使用されているものが使用できる。
硬化反応として付加反応を利用する場合、上述したように、（Ａ）成分は１分子中に少なくとも２個のアルケニル基を有するものを用いることが必要であり、（Ｂ）成分としても１分子中に２個以上のアルケニル基を有するものを使用することが好ましいが、（Ｄ）成分は（Ａ）成分又は（Ｂ）成分と架橋する成分として、一分子中にケイ素原子に結合した水素原子（ＳｉＨ基）を少なくとも３個有するオルガノハイドロジェンポリシロキサン及び白金金属系触媒が用いられる。
【００３４】
このオルガノハイドロジェンポリシロキサンとしては、好ましくは下記式（５）で示される構造単位を有し、分子鎖末端が下記式（６）で封鎖されたものであることが好ましい。
【００３５】
【化８】
0003821214.tif 000007
このオルガノハイドロジェンポリシロキサンの配合量は、（Ａ）成分及び（Ｂ）成分中のアルケニル基の合計モル数に対してケイ素原子に結合した水素原子（ＳｉＨ基）のモル数が１〜１０倍、特に１．５〜８倍に相当する量である。
【００３６】
一方、白金族金属系触媒としては、例えば白金黒、塩化白金酸、塩化白金酸−オレフィンコンプレックス、塩化白金酸−アルコール配位化合物、ロジウム金属、ロジウム−オレフィンコンプレックス等が挙げられる。
この白金族金属系触媒は、（Ａ）成分及び（Ｂ）成分の合計１００重量部に対して金属量として０．０００５〜０．１重量部、特に０．００１〜０．０１重量部配合することが、十分な硬化被膜を形成する上で好ましい。
【００３７】
縮合反応により硬化させる場合には、パラトルエンスルホン酸、マレイン酸、リン酸等の酸、トリエチルアミン、エチレンジアミン、テトラメチルアンモニウムヒドロキシド等の塩基、オクチル酸亜鉛、オクチル酸鉄、トリアセチルアセトンアルミニウム、テトラブチルチタン、ジオクチル錫ジアセテート等の有機金属化合物を硬化触媒として用いることができる。この場合の配合量は、（Ａ）成分及び（Ｂ）成分の合計１００重量部に対して０．１〜５重量部、特に０．２〜４重量部であることが好ましい。
【００３８】
また、ラジカル反応を利用する場合は、例えばベンゾイルパーオキサイド、ジ（ｔｅｒｔ−ブチル）パーオキサイド等の有機過酸化物を硬化触媒として利用できる。この場合の配合量は有機過酸化物の種類によって異なるが、概ね（Ａ）成分及び（Ｂ）成分の合計１００重量部に対して、１〜５重量部、特に２〜４重量部である。
【００３９】
本発明の（Ｄ）成分である硬化触媒は、その性質上、組成物を塗布しようとする直前に配合することが好ましい。特に、付加反応を利用する場合は、硬化触媒配合後には室温でも反応が進行してしまう場合があり、ポットライフが短くなり、隠蔽層の塗工に支障をきたすことがある。そのため、付加反応を利用する場合には、ポットライフを確保する目的で、本発明の組成物に付加反応制御剤を配合することが望ましい。
【００４０】
付加反応制御剤としては公知のものが使用でき、例えば３−メチル−１−ブチン−３−オール、３，５−ジメチル−１−ヘキシン−３−オール、３−メチル−１−ペンテン−３−オール、フェニルブチノール等のアセチレン系アルコール、３−メチル−３−ペンテン−１−イン、３，５−ジメチル−１−ヘキシン−３−イン等のアセチレン系化合物、これらアセチレン化合物とアルコキシシラン及びシロキサンとの反応物、又は上記アセチレン化合物とハイドロジエンシラン及びシロキサンとの反応物、テトラメチルビニルシロキサン環状体等のビニルシロキサン、ベンゾトリアゾール等の有機窒素化合物の他、有機リン化合物、オキシム化合物、有機クロム化合物等が挙げられる。
【００４１】
この付加反応制御剤の配合量は、一般に（Ａ）成分及び（Ｂ）成分の合計１００重量部に対して好ましくは０．０１〜１０重量部、更に好ましくは０．１〜７重量部使用される。
【００４２】
本発明の（Ｅ）成分の有機溶剤は、各種基材に対する塗工性の向上、塗工量及び組成物粘度の調整を目的として配合される成分であり、例えばトルエン、キシレン、酢酸エチル、アセトン、メチルエチルケトン、ヘキサン等の本発明の組成物を均一に溶解でき、組成物の他の成分や付加反応制御剤と反応しない有機溶剤が使用できる。
【００４３】
上記有機溶剤の配合量は、上記目的に合わせて適宜選定され、特に限定されないが、（Ａ）成分のジオルガノシロキサン１００重量部に対して０〜５，０００重量部、特に０〜１，０００重量部が好ましい。
【００４４】
本発明の組成物を調製するのに特別な方法は必要とされず、各成分が十分均一に溶解又は分散させることができる方法であればよい。例えば（Ｄ）成分の硬化触媒以外の成分を混合し、ボールミル等を用いて溶解・分散し、塗工直前に（Ｄ）成分の硬化触媒を添加、混合して使用することが好ましい。
【００４５】
また、本発明の組成物を調製する別の簡便な方法として、市販のシリコーン粘着剤を（Ａ）成分、（Ｂ）成分、（Ｄ）成分及び（Ｅ）成分として利用することもできる。この場合、市販品のシリコーン粘着剤を適切に選択し、（Ｃ）成分の無機粉末隠蔽剤と必要に応じて（Ｅ）成分の有機溶剤を更に配合することで本発明の組成物を調製することができる。硬化の際にはシリコーン粘着剤用の硬化触媒を規定量配合して用いればよい。
【００４６】
シリコーン粘着剤の選択に際しては、第一に、本発明の組成物の（Ｃ）成分である無機粉末隠蔽剤により硬化が阻害されたり、副反応が進行したりしないものを選択する必要がある。第二に、一般にシリコーン粘着剤は粘着力が比較的小さい特徴を有するが、隠蔽層を形成される基材との間で目的とする仮接着力の得られるものとして、本発明の用途においては、中でも粘着力の低いものを選択することにより良好な仮接着性を得ることができる。例えば、対ＳＵＳ板、１８０゜ピール、粘着剤層厚み３０μｍの標準的な条件による粘着力が、１Ｎ／２５ｍｍ程度以下であることが好ましい。
【００４７】
市販のシリコーン粘着剤のみでは、本発明の性能を達成し得ない場合であっても、（Ａ）成分、（Ｂ）成分及び（Ｄ）成分を追加配合することによって本発明の性能を示す組成物を調製することも可能である。
【００４８】
また、本発明において、（Ａ）成分のジオルガノポリシロキサンと（Ｂ）成分のオルガノポリシロキサンの代わりに、（Ｆ）成分として上記（Ａ）成分と（Ｂ）成分とを予め塩基性触媒の存在下で反応させたものを用いることもできる。これを用いることにより、硬化性や仮接着性をより向上させることができる。
この場合、（Ａ）成分及び（Ｂ）成分としては、前記で例示したものと同様のものが挙げられるが、（Ａ）成分としては分子鎖両末端が水酸基で封鎖されたもの、（Ｂ）成分としてはＭ単位及びＱ単位からなるＭＱレジン等を好ましく用いることができる。
【００４９】
塩基性触媒としては、水酸化カリウムやアンモニア等が挙げられ、（Ａ）成分及び（Ｂ）成分の合計１００重量部に対して好ましくは０．０００１〜５重量部、更に好ましくは０．００１〜０．１重量部が添加される。反応は２０〜２００℃で１〜１０時間行われることが好ましく、終了後に蒸留、中和、イオン交換体や吸着剤による処理等の方法で触媒は失活除去できる。また、反応を均一に進めるため希釈溶剤を配合したり、攪拌したりしてもよい。
【００５０】
なお、この場合、硬化触媒の配合は任意であり、配合しても前述の（Ｄ）成分の配合量以下であり、配合しなくとも隠蔽層の形成が可能となる。配合する場合、その条件は前述の（Ｄ）成分及び（Ｅ）成分と同様であるが、適正な配合量は隠蔽層の性能により調整することが好ましい。
【００５１】
隠蔽層の塗工及び印刷方法としては、スクリーン印刷、グラビア印刷、シール印刷等が可能であるが、厚い被膜の印刷が可能であることから、スクリーン印刷が好ましい。
【００５２】
隠蔽層の厚みは、スクラッチで隠蔽層を擦って取り除くような場合は、通常２〜１００μｍである。薄すぎると隠蔽性を確保できない場合があり、厚すぎるとスクラッチして隠蔽層を剥がそうとするとき手間がかかる恐れや、材料の浪費となる恐れがある。
【００５３】
塗工及び印刷された後、硬化方式の常法に応じ、例えば加熱により硬化させるが、付加反応により硬化させる場合は、１００℃程度で１０〜３０秒間程度の加熱で硬化できる。
【００５４】
【実施例】
以下、実施例及び比較例を示し、本発明を具体的に説明するが、本発明は下記実施例に限定されるものではない。
【００５５】
［実施例１］
（Ａ）成分として、骨格構造が下記式（７）の構造単位１．５モル％と下記式（８）の構造単位９８．５モル％からなり、分子鎖の両末端が下記式（９）の構造単位で封鎖されている平均重合度が８，０００のジオルガノポリシロキサンを１００重量部、
【００５６】
【化９】
0003821214.tif 000008
（式中、Ｍｅはメチル基、Ｖｉはビニル基を表す。）
（Ｂ）成分として下記式（３）の構造単位５０モル％、下記式（６）の構造単位５０モル％からなるオルガノポリシロキサンを１００重量部、
【００５７】
【化１０】
0003821214.tif 000009
（式中、Ｍｅはメチル基を表す。）
（Ｃ）成分としてアルミニウム粉末（６０６Ｍギンペースト  セイコーアドバンス社製）２００重量部
（Ｄ）成分のうち、分子鎖両末端が上記式（６）の構造単位で封鎖され、下記式（５）の構造単位を９５モル％含有し、粘度が２５ｍＰａ・ｓ（２５℃）であるメチルハイドロジェンポリシロキサンを、Ｓｉ−Ｈ基のモル数が（Ａ）成分のビニル基のモル数の５倍に相当する重量部
【００５８】
【化１１】
0003821214.tif 000010
（式中、Ｍｅはメチル基を表す。）
（Ｅ）成分として、トルエンを８００重量部、
付加反応制御剤として３−メチル−１−ブチン−３−オールを５重量部
混合し、２０〜４０℃で３時間攪拌し、溶解・分散させた。得られた液に、
（Ｄ）成分の白金とビニルシロキサンとの錯塩を白金換算量で０．０５重量部配合して攪拌し、隠蔽層塗工用の組成物を調製した。
【００５９】
次に、片面に隠蔽したい情報を印刷した２５０ｇ／ｍ2の厚紙の上に、調製した組成物をアプリケーターで塗工後、１００℃で１０秒間加熱して厚さ２５μｍの隠蔽層を形成した。
【００６０】
形成された隠蔽層を通して下の情報は読み取ることはできず、十分な隠蔽性を有していた。塗工品を折り曲げても、隠蔽層表面を指の腹で擦っても剥離せず、仮接着性は良好であった。隠蔽層表面を爪や硬貨で擦ると簡単に取り除くことができ、情報を読みとれる様になり、スクラッチ性も良好であった。
【００６１】
［比較例１］
（Ａ）成分の配合量を１９０重量部、（Ｂ）成分の配合量を１０重量部とした以外は実施例１同様にして組成物を調製し、更に隠蔽層を形成して、隠蔽性、仮接着性、スクラッチ性を評価した。
【００６２】
隠蔽性、スクラッチ性は良好であったが、隠蔽層表面を指の腹で１０往復擦ると部分的に剥離してしまい、仮接着性は不十分であった。
【００６３】
［比較例２］
（Ａ）成分の配合量を５０重量部、（Ｂ）成分の配合量を１５０重量部とした以外は実施例１同様にして組成物を調製し、更に隠蔽層を形成して、隠蔽性、仮接着性、スクラッチ性を評価した。
【００６４】
隠蔽性、スクラッチ性は良好であったが、塗工品を折り曲げると隠蔽層にひびが入り、仮接着性は不十分であった。
【００６５】
［実施例２］
（Ａ）成分として、分子鎖両末端が水酸基で封鎖され、上記式（８）の構造単位１００モル％からなる平均重合度が８，０００のジオルガノポリシロキサンを１００重量部、
（Ｂ）成分として上記式（３）の構造単位５０モル％、上記式（６）の構造単位５０モル％からなるオルガノポリシロキサンを１００重量部、
（Ｅ）成分として、トルエンを４００重量部、
塩基性触媒として水酸化カリウム０．００２重量部
をフラスコにとり、窒素雰囲気下で攪拌しながら内温１１０℃で１０時間還流して反応させた、次に内温を９０℃に下げて、エチレンクロルヒドリンを０．０１重量部添加して３時間攪拌して中和し生成物を得た。
【００６６】
得られた生成物６００重量部に、
（Ｃ）成分としてアルミニウム粉末（６０６Ｍギンペースト  セイコーアドバンス社製）２００重量部
（Ｅ）成分として、トルエンを４００重量部、
配合して２０〜４０℃で３時間攪拌して隠蔽層塗工用の組成物を調製し、実施例１と同様に隠蔽層を形成して、隠蔽性、仮接着性、スクラッチ性を評価した。
【００６７】
形成された隠蔽層を通して下の情報は読み取ることはできず、十分な隠蔽性を有していた。塗工品を折り曲げても、隠蔽層表面を指の腹で擦っても剥離せず、仮接着性は良好であった。隠蔽層表面を爪や硬貨で擦ると簡単に取り除くことができ、情報を読みとれる様になり、スクラッチ性も良好であった。
【００６８】
［実施例３］
（Ａ）成分、（Ｂ）成分、（Ｄ）成分、及び（Ｅ）成分の一部として、信越化学工業（株）製シリコーン粘着剤Ｘ−４０−３１０２（固形分５０％、トルエン５０％、対ＳＵＳ板、１８０゜ピール、粘着層厚み３０μｍの標準的な条件による粘着力が０．８Ｎ／２５ｍｍ）を４００重量部、
（Ｃ）成分としてアルミニウム粉末（６０６Ｍギンペースト  セイコーアドバンス社製）２００重量部
（Ｆ）成分として、トルエンを６００重量部、
混合し、２０〜４０℃で３時間攪拌し、溶解・分散させた。得られた液に、
（Ｄ）成分として白金とビニルシロキサンとの錯塩を白金換算量で０．０５重量部配合して攪拌して隠蔽層塗工用の組成物を調製し、実施例１と同様に隠蔽層を形成して、隠蔽性、仮接着性、スクラッチ性を評価した。
【００６９】
形成された隠蔽層を通して下の情報は読み取ることはできず、十分な隠蔽性を有していた。塗工品を折り曲げても、隠蔽層表面を指の腹で擦っても剥離せず、仮接着性は良好であった。隠蔽層表面を爪や硬貨で擦ると簡単に取り除くことができ、情報を読みとれる様になり、スクラッチ性も良好であった。
【００７０】
［比較例３］
合成樹脂ビヒクルとしてアクリル樹脂（ＹＲ−１０２  東洋レーヨン社製）７００重量部
（Ｃ）成分としてアルミニウム粉末（６０６Ｍギンペースト  セイコーアドバンス社製）３００重量部
混合し、２０〜４０℃で３時間攪拌し、溶解・分散させて、隠蔽層塗工用の組成物を調製し、実施例１と同様に隠蔽層を形成して、隠蔽性、仮接着性、スクラッチ性を評価した。
【００７１】
形成された隠蔽層を通して下の情報は読み取ることはできず、十分な隠蔽性を有していたが、隠蔽層表面を指の腹で擦ると部分的に剥離し、仮接着性は不良であった。
【００７２】
【発明の効果】
本発明によれば、硬化性に優れ、紙、合成紙、プラスチックフィルム等の種々の基材に対して、コーティング層や離型剤を用いなくても優れた仮接着性及びスクラッチ性を示すスクラッチシート等の隠蔽層の形成に適したコーティング用シリコーン組成物が得られる。